"c脂肪族アルコール及びポリアルキレンオキシポリマーを含む担体と、d抗菌剤と、を含む抗菌性組成物。50°C以上の融点を有する、請求項1に記載の抗菌性組成物。前記抗菌剤が、αヒドロキシ酸及びβヒドロキシ酸から選択される抗菌性有機酸である、請求項1に記載の抗菌性組成物。前記抗菌性酸が安息香酸及びヒドロキシ安息香酸から選択される、請求項3に記載の抗菌性組成物。前記組成物の総重量に対し、1重量~20重量の前記抗菌剤を含む、請求項1に記載の抗菌性組成物。界面活性剤を更に含む、請求項1に記載の抗菌性組成物。ポリアルキレンオキシポリマーがポリエチレンオキシポリマーである、請求項1に記載の抗菌性組成物。a脂肪族アルコールとポリアルキレンオキシポリマーとを含む80重量~99重量の担体であって、前記脂肪族アルコールは、前記担体の少なくとも10重量を構成する、担体と、b前記組成物の総重量を基準として1重量~20重量の抗菌剤と、を含む、請求項1に記載の抗菌性組成物。1重量未満の前記脂肪族アルコールのエステルを含む、請求項1に記載の抗菌性組成物。前記抗菌性酸が次式:式中、R1及びR2はそれぞれ独立して、H又はC1~C8アルキル基、C6~C12アリール、又はC6~C12アラルキル若しくはアルカリル基であるのα-ヒドロキシ酸である、請求項3に記載の組成物。前記抗菌性酸が次式:式中、R3、R4、及びR5はそれぞれ独立して、H又はC1~C8アルキル基、C6~C12アリール、又はC6~C12アラルキル若しくはアルカリル基であり、R6はH、C1~C4アルキル又はハロゲンであるのものである、請求項3に記載の組成物。前記抗菌剤が次式:R7-CR82-COOH式中、R7及びR8はそれぞれ独立して、H又はC1~C4アルキル基、C6~C12アリール基、アリール基及びアルキル基の両方を含有するC6~C12基であり、R7及びR8は、所望により1個以上のカルボン酸基で置換されてもよいの抗菌性酸である、請求項1に記載の組成物。前記抗菌剤が、フェノール化合物類又はビグアニド化合物類から選択される、請求項1に記載の組成物。吸収性材料と、使い捨て物品の表面上の請求項1に記載の抗菌性組成物のコーティングと、を含む、使い捨て吸収性物品。トップシートと、前記トップシートに結合されたバックシートと、前記トップシートと前記バックシートとの間に配置される吸収性材料と、前記トップシート、前記バックシート、及び/又は前記吸収性材料の少なくとも1つの表面上に配置される前記抗菌性組成物のコーティングと、を含む、請求項14に記載の使い捨て吸収性物品。前記菌性組成物のコーティング重量が0.5~25g/平方メートルである、請求項14に記載の使い捨て吸収性物品。前記抗菌性組成物が溶融物から塗布される、請求項14に記載の使い捨て吸収性物品。視覚的インジケータを更に含む、請求項1~14のいずれか一項に記載の抗菌性組成物。視覚的インジケータを更に含む、請求項14~17のいずれか一項に記載の使い捨て物品。トップシート、バックシート、及び吸収性材料を提供する工程と、請求項1~13のいずれか一項に記載の抗菌性組成物を、前記トップシート、前記バックシート、及び/又は前記吸収性材料の少なくとも1つの表面上にコーティングする工程と、前記トップシートと前記バックシートとを結合する工程と、前記吸収性材料を前記トップシートと前記バックシートとの間に配置する工程と、を含む、使い捨て物品の製造方法。以下の定義された用語に関して、別の定義が特許請求の範囲又は本明細書の他の箇所において示されない限り、これらの定義が適用される。用語抗菌又は抗菌活性とは、細菌、真菌、藻類、及びウイルスを含む病原性及び非病原性微生物を殺す、病原性及び非病原性微生物の増殖/繁殖を防止する、又は、分泌タンパク質の産生を制御するために、十分な抗菌活性を有することを意味する。用語十分な量又は有効量とは、組成物中にあるとき、全体として、1種以上の微生物を低減する、増殖を防ぐ、又はコロニー形成単位を排除する抗菌例えば、抗ウイルス、抗細菌、又は抗真菌を含む活性を提供する、抗菌剤の量を意味する。用語アルコキシとは、化学式--ORで表わされる基を意味し、Rはアルキル基である。用語アルキルとは、アルカンから水素原子を引き抜いて形成された一価部分を意味する。アルキルは、直鎖状構造、分枝状構造、環状構造、又はそれらの組み合わせを有することができる。シクロアルキルは、環状のアルキルであり、アルキル基の部分集合である。用語アルキレンとは、アルカンから2個の水素原子を引き抜いて形成された二価部分を意味する。アルキレンは、直鎖状構造、分枝状構造、環状構造、又はそれらの組み合わせを有することができる。用語アリール及びアリーレンとは、1個~5個の結合環、複数個の縮合環、又はそれらの組み合わせを有する炭素環芳香族化合物の一価又は二価部分を指す。いくつかの実施形態において、アリール基は、4個の環、3個の環、2個の環、又は1個の環を有する。例えば、アリール基はフェニルになり得る。用語ハロ又はハロゲン化物とは、塩素、臭素、フッ素、又はヨウ素を指す。用語親水性とは、物品の表面上に水滴を広げさせる、水への親和性を有する表面を意味する。一般に、親水性表面は、70度未満の前進水接触角を有する。用語脂肪族とは、特に指示がない限り、12~22個奇数又は偶数の炭素原子を有する直鎖又は分岐鎖アルキル又はアルキレン部分を意味する。用語脂肪族アルコールとは、直鎖又は分岐鎖のC12~C22アルカノールを指す。終点による数の範囲の詳細説明は、その範囲内に包含される全ての数を含む。本明細書及び添付の特許請求の範囲において使用される単数形a、an及びtheは、その内容について特に明確な断りがない限り、複数の指示対象を包含するものとする。本明細書及び添付の特許請求の範囲において使用するところの又はなる用語は、その内容によって明らかに示されない限り、及び/又はを含む意味で一般的に用いられる。抗菌性組成物の担体は、1又は2官能性であり得るポリアルキレンオキシポリマーを含む。ポリアルキレンオキシドを終端させる官能基には、ヒドロキシ基、アミン基、及び非求核性アルコキシ又はアルキルアミン基を挙げることができる。好ましくは、ポリアルキレンオキシポリマーは、単一ポリマーかポリマーの混合物かを問わず、45°Cを上回る融点を有する。好適なポリアルキレンオキシドポリマーの例としては、ポリエチレンオキシド、ポリプロピレンオキシド、ポリエチレンオキシド-プロピレンオキシドメタアクリレート、及びこれらの組み合わせが挙げられる。かかるポリマーは、好ましくは、C1~C4アルコキシ、アリールオキシ例えば、フェノキシ、及びC1~C4アルキルアリールオキなどの非反応性末端基を含む。これらの基は、直鎖又は分枝鎖であることができる。いくつかの実施形態において、担体のポリアルキレンオキシポリマー成分は、担体の融解粘度を調整することができるように、高分子量のポリアルキレンオキシポリマーと低分子量のポリアルキレンオキシポリマーとの混合物を含む。具体的には、ポリアルキレンオキシポリマー成分は、100,000Mwを超える分子量を有するポリアルキレンオキシポリマーを担体の重量に対して最大で約50重量含んでもよい。一般に、ポリアルキレンオキシポリマー成分は、所望の融解粘度を得るために、担体の重量に対して10重量未満の高分子量のポリアルキレンオキシポリマーを含んでもよい。そのような高分子量物質を少量加えることにより、コーティング工程で用いられる処理温度において、好適な溶融粘度100~2000センチポアズ、好ましくは500~1500センチポアズを得ることができる。好適なポリアルキレンオキシポリマーとしては、ポリテトラメチレンオキシド例えば、InvistaWichita,Kans.から商品名TERATHANE2900数平均分子量2,900g/モルで入手可能、ポリエチレングリコール例えば、ClariantGmbHFunctionalChemicalsDivisionFrankfurt,Germanyから、商品名POLYGLYKOL35000数平均分子量35,000g/モル、POLYGLYKOL20000数平均分子量20,000g/モル、POLYGLYKOL4000S数平均分子量4000g/モル、POLYGLYKOL8000S数平均分子量8000g/モル、POLYGLYKOL1500S数平均分子量1500g/モルで入手可能、CARBOWAXSENTRYポリエチレングリコール、分子量400、ジオールUnionCarbideDanbury,Connから入手可能、PLURONICL64エチレンオキシド-プロピレンオキシド-エチレンオキシドブロックコポリマー、2900分子量、液体ジオールBASFGurnee,Ill.より入手可能、PLURONICF68エチレンオキシド-プロピレンオキシド-エチレンオキシドブロックコポリマー、8400分子量、固体ジオールBASFGurnee,Ill.より入手可能、ポリエチレングリコール-コ-プロピレングリコール、水酸基hydoxyl終端AldrichMilwaukee,Wisより入手可能、及びCARBOWAX8000ポリエチレングリコール、分子量8000,固体ジオールが挙げられる。親水性担体が約100,000~約4,000,000の範囲の平均分子量のポリエチレンオキシドを含む実施形態では、市販材料としては、UnionCarbideDanbury,Connから入手可能なPOLYOXWSRN-3000数平均分子量400,000g/モル、POLYOXWSRN-750数平均分子量300,000g/モル及びPOLYOXWSR-301数平均分子量4,000,000g/モル、POLYLOXWSR-80ポリエチレンオキシド、200,000分子量、固体ジオール及びPOLYOXWSRN-10ポリエチレンオキシド、100,000分子量;全てDowChemicalから入手可能な、POLYLOXWSR-205ポリエチレンオキシド、600,000分子量、固体ジオール、平均分子量が1,000,000のPOLYOXWSRN12K、平均分子量が4,000,000のPOLYOXWSR-301、平均分子量が2,000,000のPOLYOXWSRN60K;及びDowChemicalから入手可能なUCON75-H-90,000ランダムエチレンオキシド/プロピレンオキシドコポリマーが挙げられる。広範な分子量のその他のポリエチレンオキシドポリマーは、SartomerCompany,Exton,Pa.;ShinnakamuraChemicalCo.,Ltd.,Tokyo,Japan;Aldrich,Milwaukee,Wis.;及びOsakaOrganicChemicalInd.,Ltd.,Osaka,Japanのような供給元から市販されている。抗菌性組成物の担体は、脂肪族アルコールを更に含む。本明細書で使用するとき、脂肪族アルコールは、偶数又は奇数の炭素原子を有するアルキル又はアルキレン一官能性又は二官能性アルコール、好ましくは一官能性アルコールである。アルコールは、C12~C22飽和脂肪族アルコール又はC12~C22モノ若しくはポリ不飽和脂肪族アルコールから選択され得る。好ましくは、脂肪族アルコールは、少なくとも45°C、好ましくは少なくとも50°Cの融点を有する。脂肪族アルコールの例には、ラウリルアルコール、ミリスチルアルコール、セチルアルコール、イソステアリルアルコール、イソセチルアルコール、オクチルドデカノール、2-ヘキシルデカノール、及び2-ヘキシルドデカノールなどのC12~C22脂肪族アルコールが挙げられるが、これらに限定されない。好ましくは、C12~C22脂肪族アルコールは、周囲条件例えば使用中に暴露される温度で固体である。特に好ましいC12~C22脂肪族アルコールは、ステアリルアルコール及びセチルアルコールである。セチルアルコールは安全で、無刺激性であり、調合薬及び化粧品に広く使用されている。抗菌性組成物は、特にグラム陰性菌例えば、大腸菌及びシュードモナスに対する抗菌活性を提供するために、担体成分に加えて抗菌剤を更に含む。本明細書で使用するとき、抗菌antimicrobiobialとは、AmericanAssociationofTextileandColorChemistsAATCCTestMethod100-2004AATCCTechnicalmanual,Vol.80,2005,pp.149~151、及び日本工業規格JISZ2801:2000財団法人日本規格協会、2001、1~11頁に従う試験を指す。有用な抗菌剤は、いずれかの試験方法に従って抗菌性であるように、少なくとも1重量の量の組成物の適用溶融温度で可溶性であるように、及びこの適用温度で溶融処理可能であるように、即ち、適用温度で有意に劣化又は反応しないように、並びに室温23°Cで固体であるように選択される。溶融加工の場合、好ましい抗菌成分は揮発性が低く、溶融加工条件下ではっきり分解しない。好ましい抗菌成分は、2重量未満、より好ましくは0.10重量未満の水を含有するKarlFischer分析により決定される。1種以上の抗菌剤は、所望の抗菌活性を引き起こす好適な濃度で抗菌性組成物中で使用され得る。抗菌剤は、典型的には、抗菌性組成物の総量に対して、1重量を超える総量、好ましくは5重量を超える量、より好ましくは8重量を超える量で存在する。好ましい実施形態では、抗菌性酸は、組成物の総重量を基準として、20重量以下又は15重量以下の総量で存在する。抗菌剤は、可溶性で安定なα-ヒドロキシ酸、β-ヒドロキシ酸、他のカルボン酸、例えばC2~C6飽和又は不飽和アルキルカルボン酸、C6~C16アリールカルボン酸、C6~C16アラルキルカルボン酸、C6~C12アルカリルカルボン酸などの抗菌性有機酸、又は分解して前記有機酸のうちの1つを放出するオリゴマーを含み得る。このようなオリゴマーの例は、グリコール酸、乳酸又は少なくとも4~6個の反復単位を有する両者のオリゴマーである。所望であれば、抗菌性酸の様々な組み合わせを用いることができる。α-ヒドロキシ酸、β-ヒドロキシ酸、及び他のカルボン酸である抗菌性酸は、好ましくは、プロトン化された遊離酸の形態で存在する。抗菌性酸の全てが遊離酸の形態で存在する必要はないが、以下に列挙する好ましい濃度は遊離酸の形態で存在する量を指す。あまり好ましくはないが、担体との均質な混合物をもたらすのであれば、共役塩基、例えばアルカリ塩、アルカリ土類塩、及びアンモニウム塩を使用してもよい。いくつかの実施形態において、抗菌性酸は、1個以上のハロゲン原子で置換されていてもよい。製剤を酸性化する、又は、あるpHで緩衝化して抗菌活性を維持するために、追加の、非α-ヒドロキシ酸、β-ヒドロキシ酸、又は他のカルボン酸である抗菌性酸を添加してもよい。好ましくは、約2.5を超える、好ましくは約3を超える、最も好ましくは約3.5を超えるpKaを有する酸が用いられる。α-ヒドロキシ酸のタイプの抗菌性酸は、典型的には次式:式中、R1及びR2はそれぞれ独立して、H又はC1~C8アルキル基直鎖、分岐鎖、又は環、C6~C12アリール、又はC6~C12アラルキル若しくはアルカリル基アルキル基は直鎖、分岐鎖又は環状である、R1及びR2は所望により、1個以上のカルボン酸基又はヒドロキシ基によって置換されていてよいの化合物である。代表的なα-ヒドロキシ酸には、乳酸、リンゴ酸、クエン酸、2-ヒドロキシブタン酸、マンデル酸、グルコン酸、グリコール酸、酒石酸、アスコルビン酸、α-ヒドロキシオクタン酸、及びヒドロキシカプリル酸、並びにこれらの誘導体例えば、ヒドロキシル、フェニル基、ヒドロキシフェニル基、アルキル基、ハロゲン、並びにこれらの組み合わせによって置換された化合物が挙げられるが、これらに限定されない。好ましいα-ヒドロキシ酸には、乳酸、グリコール酸、リンゴ酸及びマンデル酸が挙げられる。これらの酸は、D、L、又はDL形態であってよく、遊離酸、塩、又はこれらの部分的塩として存在してもよい。全てのこれらの形態は、用語酸に包含される。酸は、遊離酸形態で存在することが好ましい。他の好適なα-ヒドロキシ酸は、米国特許第5,665,776号Yuに記載されている。β-ヒドロキシ抗菌性酸は、典型的には次式:式中、R3、R4、及びR5はそれぞれ独立して、H又はC1~C8アルキル基飽和直鎖、分岐鎖、又は環状基、C6~C12アリール、又はC6~C12アラルキル若しくはアルカリル基アルキル基は直鎖、分岐鎖又は環状であるであり、R3及びR4は、所望により1個以上のカルボン酸基で置換されていてもよく、及びR6は、H、C1~C4アルキル、又はハロゲンであるで表わされる化合物である。代表的なβ-ヒドロキシ酸としては、サリチル酸、β-ヒドロキシブタン酸、トロパ酸、及びトレトカン酸が挙げられるが、これらに限定されない。特定の好ましい実施形態では、本発明の組成物で有用なβ-ヒドロキシ酸は、サリチル酸、β-ヒドロキシブタン酸、及びこれらの混合物からなる群から選択される。他の好適なβ-ヒドロキシ酸は、米国特許第5,665,776号に記載されている。α-及びβ-カルボン酸以外のカルボン酸もまた、好適な抗菌性酸である。それらは、典型的には12個以下の炭素原子を有するアルキル、アリール、アラルキル、又はアルカリルカルボン酸が挙げられる。これらの好ましいクラスは、次式:R7-CR82-COOH式中、R7及びR8はそれぞれ独立して、H又はC1~C4アルキル基直鎖、分岐鎖、又は環状基であり得る、C6~C12アリール基、アリール基及びアルキル基の両方を含有するC6~C12基直鎖、分岐鎖、又は環状基であり得る、R7及びR8は所望により、1個以上の追加のカルボン酸基によって更に置換されていてもよいで表わされることができる。カルボン酸は、C2~C6アルキルカルボン酸、C6~C16アラルキルカルボン酸、又はC6~C16アルカリルカルボン酸であってよい。代表的な酸には、アジピン酸、ソルビン酸、安息香酸、ベンジル酸、及びノニル安息香酸が挙げられるが、これらに限定されない。抗菌性組成物中に抗菌性酸及び脂肪族アルコールが存在するにもかかわらず、溶融物から適用される場合でも、成分の少量のエステル化が認められる。40°Cで1日エージングした後に、1重量未満のエステルが観察されることが認められている。あるいは、抗菌剤はカチオン性アミン抗菌性化合物を含んでもよく、これには抗菌性プロトン化第三級アミン、ビグアニジン、及び小分子第四級アンモニウム化合物が挙げられる。代表的な小分子第四級アンモニウム化合物としては、塩化ベンザルコニウム及びそのアルキル置換誘導体、ジ-長鎖アルキルC8~C18第四級アンモニウム化合物、ハロゲン化セチルピリジニウム及びその誘導体、塩化ベンゼトニウム及びそのアルキル置換誘導体、オクタニジン、並びにこれらの適合性のある組み合わせが挙げられる。好適な小分子第四級アンモニウム化合物は、典型的には、少なくとも1つのC6~C18直鎖若しくは分枝鎖アルキル又はアラルキル鎖を結合した1つ以上の第四級アンモニウム基を含む。好適な化合物には、LeaFebiger,Chapter13inBlock,S.,Disinfection,SterilizationandPreservation,4thed.,1991に記載のものが挙げられる。このクラスの代表的な化合物は、グルコン酸クロロヘキシジン、モノアルキルトリメチルアンモニウム塩、モノアルキルジメチルベンジルアンモニウム塩、ジアルキルジメチルアンモニウム塩、塩化ベンゼトニウム、塩化メチルベンゼトニウム及びオクテニジンのようなアルキル置換ベンゼトニウムハロゲン化物である。第四級アンモニウム抗菌剤の追加的例は、C8~C18のアルキル鎖長、好ましくはC12~C16のアルキル鎖長、より好ましくは鎖長の混合を有するベンザルコニウムハロゲン化物、例えば、40のC12アルキル鎖、50のC14アルキル鎖、及び10のC16鎖を含む塩化ベンザルコニウムLonzaGroupLtd.からBarquat商標MB-50として入手可能;フェニル環のアルキル基によって置換されたベンザルコニウムハロゲン化物Barquat4250として入手可能;C8~C18アルキル基を有するジメチルジアルキルアンモニウムハロゲン化物、又はこのような化合物の混合物LonzaからBardac2050、205M、及び2250として入手可能;並びに、塩化セチルピリジニウムMerrellLabsからCepacolChlorideとして入手可能なセパコールクロリドのようなセチルピリジニウムハロゲン化物;ベンゼトニウムハロゲン化物及びアルキル置換ベンゼトニウムハロゲン化物RohmandHaasからHyamine商標1622及びHyamine10Xとして入手可能である。有用なプロトン化第三級アミンは、少なくとも1個のC6~C18アルキル基を有する。抗菌剤は、ビグアニジン例えばポリビグアニジン化合物を含んでもよい。このクラスの抗菌剤は、次式:R10-NH-CNH-NH-CNH-NHCH2nNHCNH-NH-CNH-NH-R10,式中、n=3~10、好ましくは4~8、最も好ましくは6であり、R10=利用可能な部位がハロゲンにより任意に置換されたC4~C18分枝鎖若しくは直鎖アルキル、又は利用可能な部位がハロゲンにより任意に置換されたC6~C12アリール若しくはアルカリルであるで表わすことができる。ビグアニジン化合物はポリビグアニドを含んでいる。この部類の化合物は次式:X-R11-NH-CNH-NH-CNH-NH-R12-NHCNH-NH-CNH-NH-R13-X式中、R11、R12、及びR13は、好ましくはC2~C10基、より好ましくはC4~C8基、最も好ましくはC6基を有するポリメチレン基などのアルキレン架橋基であるで表わされる。アルキレン基は、利用可能な部位においてハロゲン、ヒドロキシル、又はフェニル基で任意に置換され得る。Xは末端基であり、典型的にはアミン、アミン塩、又はジシアンジアミド基である。この部類の好ましい化合物は、AveciWilmington,DEからCosmocil商標CQとして市販されているポリヘキサメチレンビグアニドPHMBである。これらの化合物の具体的な例としては、ポリヘキサメチレンビグアニド塩酸塩、p-クロロフェニルビグアニド、及びA-クロロベンズヒドリルビグアニドが挙げられるが、これらに限定されない。本実施形態の別の態様では、ビグアニド化合物としては、クロルヘキシジンl,l’-ヘキサメチレン-ビス-5-4-クロロフェニルビグアニド及びその塩などのハロゲン化ヘキシジンが挙げられるが、これらに限定されない。特に好適なビグアニドの1種は、ポリヘキサメチレンビグアニド塩酸塩である。抗菌剤は、次の一般構造:式中、mは0~3特に1~3であり、nは1~3特に1~2であり、各R24は独立して、所望により鎖内若しくは鎖上のO例えばカルボニル基など又は鎖上のOHによって置換されていてよい、最大で12個の炭素原子特に、最大で8個の炭素原子を有するアルキル又はアルケニルであり、各R25は独立して、H又は所望により鎖内若しくは鎖上のO例えばカルボニル基など又は鎖上のOHによって置換されていてよい、最大で8個の炭素原子特に最大で6個の炭素原子を有するアルキル若しくはアルケニルであるが、R25がHである場合、nは好ましくは1又は2であるを有するフェノール化合物を含んでもよい。フェノール剤の例としては、ブチル化ヒドロキシアニソール、例えば、32-tert-ブチル-4-メトキシフェノールBHA、2,6-ジ-tert-ブチル-4-メチルフェノールBHT、3,5-ジ-tert-ブチル-4-ヒドロキシベンジルフェノール、2,6-ジ-tert-4-ヘキシルフェノール、2,6-ジ-tert-4-オクチルフェノール、2,6-ジ-tert-4-デシルフェノール、2,6-ジ-tert-ブチル-4-エチルフェノール、2,6-ジ-tert-4-ブチルフェノール、2,5-ジ-tert-ブチルフェノール、3,5-ジ-tert-ブチルフェノール、4,6-ジ-tert-ブチル-レゾルシノール、メチルパラベン4-ヒドロキシ安息香酸メチルエステル、エチルパラベン、プロピルパラベン、ブチルパラベン、2-フェノキシエタノール、並びにこれらの組み合わせが挙げられるが、これらに限定されない。フェノール化合物の1種のグループは、R25がHであり、R24が8個以下の炭素原子のアルキル又はアルケニルであり、nが0、1、2又は3である上記の一般構造を有するフェノール種であり、特に少なくとも1つのR24がブチル、具体的にはtert-ブチルであり、特にこれらの非毒性部材が好ましい。あるフェノール共力剤は、BHA、BHT、メチルパラベン、エチルパラベン、プロピルパラベン及びブチルパラベン並びにこれらの組み合わせである。その他の追加的な抗菌剤には、ヨウ素やその錯体、例えば、ポビドン/ヨウ素、クロルヘキシジンジグルコネートCHGなどのクロルヘキシジン塩、パラクロロメタキシレノールPCMX、トリクロサン、ヘキサクロロフェン、C12~C22疎水性物質及び第四アンモニウム基を有する界面活性剤、第四級アミン類、第四級シラン類、過酸化水素、銀、銀塩類、例えば、塩化銀、酸化銀、スルファジアジン銀等が挙げられる。任意のキレート剤chelatingagent即ち、キレート化剤chelatorは、典型的には、溶液中で複数の配位部位に金属イオンが配位することが可能である有機化合物である。典型的には、これらのキレート剤は、ポリアニオン性化合物であり、多価金属イオンと最善に配位する。代表的なキレート剤としては、エチレンジアミン四酢酸EDTA及びその塩例えば、EDTANa2、EDTANa4、EDTACa、EDTAK2、酸性ピロリン酸ナトリウム、酸性ヘキサメタリン酸ナトリウム、アジピン酸、コハク酸、ポリリン酸、酸性ピロリン酸ナトリウム、ヘキサメタリン酸ナトリウム、酸性ヘキサメタリン酸ナトリウム、ニトリロトリスメチレンホスホン酸、ジエチレントリアミン五酢酸、1-ヒドロキシエチレン、1,1-ジホスホン酸、及びジエチレントリアミンペンタ-メチレンホスホン酸が挙げられるが、これらに限定されない。特定のカルボン酸、特にα-ヒドロキシ酸及びβ-ヒドロキシ酸、例えばリンゴ酸及び酒石酸もまた、キレーターとして、機能することができる。また、シデロフォアのような第一鉄及び/又は第二鉄イオン、並びに鉄結合タンパク質に高度に特異的に結合する化合物も、キレート化剤として含まれる。鉄結合タンパク質には、例えば、ラクトフェリン及びトランスフェリンが挙げられる。シデロフォアには、例えば、エンテロケリンenterochlin、エンテロバクチン、ビブリオバクチン、アンギバクチン、ピオケリン、ピオヴェルジン及びアエロバクチンが挙げられる。特定の実施形態では、抗菌性組成物に有用なキレート剤には、エチレンジアミン四酢酸及びその塩、コハク酸、並びにこれらの混合物からなる群から選択されるものが挙げられる。好ましくは、EDTAの遊離酸又はモノ若しくはジ塩形態のいずれかが用いられる。1種以上のキレート剤を、所望の結果を生むために好適な濃度で、本発明の組成物に使用してもよい。これらは前述の抗菌剤と同様の量で使用されて得るが、典型的には5重量未満の量で使用される。キレート剤の総濃度と抗菌剤の総濃度との比は、重量基準で、10:1~1:100、より好ましくは1:1~1:10の範囲内であるのが好ましい。本発明の組成物は、任意に、組成物の相溶性を促進するために、及び表面を濡らすために、並びに/若しくは微生物に接触しこれを制御若しくは殺すのを助けるために、又は毒素産生を防止するために、1種以上の界面活性剤を含むことができる。本明細書で使用するとき、用語界面活性剤とは、水の表面張力及び/又は水と不混和性液体との間の界面張力を減少させることが可能な両親媒性物質共有結合している極性及び無極性領域の両方を有する分子を意味する。この用語は、石鹸、洗剤、乳化剤、及び界面活性剤などを含むことを意味する。界面活性剤は、カチオン性、アニオン性、非イオン性、又は両性であってよい。様々な従来の界面活性剤を使用することができるが、界面活性剤の選択においては、最終組成物と相溶性であり、抗菌性組成物の抗菌活性を阻害しないことを判定することが重要であり得る。当業者は、ブレンドを作製して、本明細書の実施例に記載するように、抗菌活性を試験することにより、界面活性剤の適合性を決定することができる。様々な界面活性剤の組み合わせを使用することができる。好ましい界面活性剤は、硫酸塩、スルホン酸塩、ホスホン酸塩、リン酸塩、ポロキサマー、アルキルラクテート、カルボン酸塩、カチオン性界面活性剤及びこれらの組み合わせに基づく界面活性剤から選択され、より好ましくは、C8~C22アルキル硫酸塩、ジC8~C18スルホコハク酸塩、C8~C22アルキルサルコシネートsarconsinate及びこれらの組み合わせから選択される。1種以上の界面活性剤を、所望の結果を生じさせるために好適な濃度で使用することができる。いくつかの実施形態では、組成物中で使用されるとき、これらは抗菌性組成物の総重量を基準として約0.1重量~約5重量の総量で存在する。皮膚接触物品に関し、好適な任意の担体物質としては、例えば米国特許第5,951,993号に記載されているもののような皮膚軟化剤及び保湿剤が挙げられる。更に、油例えば、炭化水素及びアルキルエーテル、及び皮膚に適用可能なアルキルアルコール及びポリエトキシレート化アルコール、並びにこれらの組み合わせなどの皮膚軟化剤は、コーティングされた物品の肌触りを改善することも可能である。特定の化合物、例えば、水、尿、溶存酸素、イオン鉄、カルシウム、マグネシウム、亜鉛、ナトリウム、塩化物、プロトン、水酸化物、及びこれらの組み合わせが挙げられるが、これらに限定されない、グルコースなどの糖、酵素、尿及び/又は糞便中の生体物質、並びにこれらの組み合わせなどの有無;細菌など微生物動植物;一定量を下回る水、尿などの化合物若しくは組成物の何らかの閾値;並びにこれらの組み合わせに反応して可視変化をもたらす任意のインジケータを、抗菌性組成物に含ませることができる。視覚的インジケータの実施形態としては、色、色彩強度を変化させるもの、又は無色と有色との間、若しくは透明、半透明、及び不透明の間で変化を起こすものが挙げられる。特に、色変化をもたらす色インジケータ又は水分インジケータを含むことができる。一般に、抗菌性組成物は、a脂肪族アルコールとポリアルキレンオキシポリマーとを含む、80重量~99重量、好ましくは90重量~95重量の、好ましくは親水性の担体と、該脂肪族アルコールは、該親水性担体の少なくとも10重量、好ましくは少なくとも20重量、より好ましくは少なくとも30重量を構成し、残部はポリアルキレンオキシポリマーである、b組成物の総重量を基準として、1重量~20重量、好ましくは5重量~10重量の抗菌剤、好ましくは抗菌性有機酸と、c0~5重量の界面活性剤と、d0~5重量の上述の他の添加剤と、を含む。そのようなパーセンテージは抗菌性組成物の総重量を基準とする。抗菌性組成物は、担体成分の脂肪族アルコール及びポリアルキレンオキシポリマーと、抗菌剤と、他の任意成分とを混合し、加熱して、均質な混合物を形成することによって調製され得る。一実施形態において、脂肪族アルコール及びポリアルキレンオキシポリマーは、所望の重量の抗菌剤を担体に溶解して均質な混合物を形成するのに必要な温度を上回る温度で抗菌剤と混合される。他の任意成分は、この溶融物に添加することができる。成分のいずれかが室温で固体の場合好ましくは全ての成分が室温で固体である、この混合は、全成分を溶融するのに必要な最低温度で行われる。エステル化反応又は熱劣化を遅らせるために、成分を長時間高温に暴露することは避けるべきである。好ましい実施形態において、前記方法には、十分に加熱混合しながら抗菌剤の成分を担体成分に溶解して均質溶液を形成することと、任意に、この混合物を、注入可能な液体を形成するのに十分な温度融点を超える温度まで加熱することが含まれている。望ましくは、成分は、溶融したときに均質溶液を形成するように選択され、この溶融溶液は、冷却及び固化されることでき、かつ均質溶液を形成するために再び加熱されることが可能である。抗菌性組成物の成分をブレンド及び加熱して均質溶液を形成した後、カーテンコーティング、ダイコーティング、ナイフコーティング、ロールコーティング、スロットコーティング、スプレーコーティングなどの既知のコーティング技術を用いてこの均質溶液を基材上にコーティングすることによって、抗菌性組成物を吸収性物品の構成要素の基材に塗布し、抗菌性物品を製造することができる。好ましいコーティング法は、溶融した抗菌性組成物のスプレーコーティング及びスロットコーティングである。望ましくは、塗布された溶融組成物は基材と接触すると迅速に固化し、高生産率を可能にする。更に、塗布された抗菌性組成物は、コーティング後に移動しない。コーティング組成物は、使い捨て吸収性物品の構成要素の1つ以上の表面に塗布され得る。コーティング組成物は、かかる構成要素の基材の全体又は一部に塗布されてもよく、連続又は不連続コーティングとして塗布されてもよい。いくつかの実施形態において、コーティング組成物は、事前に選択されたパターンで塗布されてもよい。多孔質及び微小多孔性の構成要素といった使い捨て吸収性物品の一部の基材では、コーティング組成物は表面に浸透し、表面の孔の一部をコーティングすることができる。有用なコーティング法は、EdwardCohenandEdgarGutoff,ModernCoatingandDryingTechnology,VCHPublishers,NY1992,ISBN3-527-28246-7に記載されている。抗菌性組成物は、最も好都合には、本質的に無溶剤の液体又は溶融組成物として塗布され得る。溶融組成物は、一般に、材料を適切に溶融された状態に維持し、尚且つ好適な粘度に維持するのに必要な最低温度で、ほとんどの物品に塗布される。これは典型的には約50~150°Cである。組成物は、ほとんどの不織布、織布、又はニット基材に、コーティングされる基材のコーティング面積の1平方メートル当たり0.5~50g、より好ましくは1~20g、最も好ましくは約2~10gの装填量で塗布される。例えば抗菌性組成物をスプレーする溶融コーティング法では、組成物が少なくとも45°C、好ましくは少なくとも50°Cの融点を有するように成分を選択する。好ましくは、成分のそれぞれは、45°Cを超える融点を有する。好ましくは、抗菌性組成物は、コーティング工程で用いられる処理温度例えば50~200°C、好ましくは50~150°C、より好ましくは50~100°Cで本明細書に記載の試験方法によって測定した場合、100~3000センチポアズ、好ましくは200~1000センチポアズの融解粘度を有する。所望の融解粘度を有する組成物は、基材にスプレーする好適なコーティング手段を可能にする。熱可塑性ポリマー基材を含む使い捨て吸収性物品は、シート、ウェブ、又は繊維を使用してこのような製品を製造するための当該技術分野において既知のプロセスによって製造され得る。こうした熱可塑性ポリマー組成物は、特別な処理又は変換プロセスなしに使い捨て吸収性物品に直接形成されるウェブ及びそれと同様のものを形成するために使用される。使用前にウェブ又は繊維に塗布される抗菌性組成のコーティングは、乾燥しかつ安定した形態であり、最終使用環境までその状態を維持する。乾燥とは、有意な水分が存在せず、水分がその環境と平衡にあることを意味する。一般に、使い捨て吸収性物品は、添加水分がない乾燥環境でパッケージ化され、最終使用消費者により開封及び使用されるまで水分に曝露されない。最終使用環境において水性流体を吸収するか又は水性流体に暴露されると、組成物の抗菌活性が発現し、組成物は抗菌剤の溶出及び放出を開始する又は加速する。この放出は使用中継続する。複数回の攻撃への暴露後も抗菌剤が放出し続けるように、組成物を調整することができる。使い捨て吸収性物品は、典型的には、液体透過性トップシートと、液体不透過性バックシートと、トップシートとバックシートとの間に位置付けられる吸収性コアと、を含む。使い捨て吸収性物品、及びトップシート、バックシート、吸収性コアを含むその構成要素、並びにその構成要素材料のあらゆる個々の層は、典型的には身体に面する表面と衣類に面する表面とを有する。本明細書で使用するとき、身体に面する表面とは、着用者の身体に向けて又は身体に隣接して着用されることが意図される物品又は構成要素の表面を意味し、衣類に面する表面はその反対側であり、使い捨て吸収性物品が着用されたときに、着用者の衣類又は下着に向けて又は着用者の衣類又は下着に隣接して着用されることが意図される。以下の説明は、一般に、使い捨て吸収性物品で有用な吸収性コア、トップシート、及びバックシート材料について論じる。この概説は、本明細書で概要を説明する他の使い捨て吸収性物品の構成要素に加えて、図に示されかつ以下に更に記載される特定の吸収性物品のこうした構成要素に当てはまることを理解すべきである。広くは、吸収性コアは、液体例えば、経血、尿、及び/又は他の身体排出物を吸収又は保持することができる。吸収性コアは、好ましくは圧縮可能であって、柔軟性があり、着用者の皮膚を刺激しない。吸収性コアは、多種多様な寸法及び形状例えば、長方形、楕円形、砂時計形、T字形、犬用の骨形、非対称形などで製造されてもよい。吸収性合成物に加えて、吸収性コアは、一般にエアフェルトと呼ばれる粉砕木材パルプ等の、吸収性物品で一般に使用される任意の幅広い種々の液体吸収性材料を含んでもよい。吸収性コアに用いられる他の好適な吸収性材料の例としては、クレープセルロースの詰め綿、コフォームを含むメルトブローポリマー、化学的に硬化、修飾、又は架橋されたセルロース繊維、けん縮ポリエステル繊維などの合成繊維、ピートモス、ティッシュラップ及びティッシュラミネートを含むティッシュ、吸収性発泡体、吸収性スポンジ、超吸収性ポリマー、吸収性ゲル材料、又は任意の同等の材料若しくは材料の組み合わせ、あるいはこれらの混合物が挙げられる。吸収性コアの形態及び構造は様々であってもよい例えば、吸収性コアは異なる厚さの領域を有してもよく及び/若しくは中心の厚みが大きくなるような断面形状を有してもよく;親水性勾配、吸収性合成物の勾配、超吸収性勾配、又は低平均密度及び低平均坪量領域例、獲得領域を有してもよく、あるいは1つ以上の層又は構造体を有してもよい。しかしながら、吸収性コアの全吸収能力は、設計負荷及び吸収性物品の意図される用途に適合したものでなければならない。更に吸収性コアは、おむつ、失禁用パッド、パンティライナー、標準的な生理用ナプキン、及び夜用生理用ナプキンなどの異なる用途に適応するよう、また幼児から成人までの着用者に適応するよう、異なるサイズ及び吸収能力を有していてもよい。吸収性コアは、吸収性物品によく用いられる他の吸収性構成要素、例えば、ウィッキング、分配、若しくは獲得層、又は着用者の快適さを高めるための二次的なトップシートを含むことができる。トップシートは、柔軟で、柔らかな感触で、着用者の皮膚を刺激しないものであることが好ましい。更にトップシートは、液体透過性であり、液体例えば、経血及び/又は尿がその厚みを通して容易に浸透可能なものである。好適なトップシートは、織布材及び有孔不織布などの不織布材例えば、繊維の不織布ウェブ;有孔の成形熱可塑性フィルム、有孔プラスチックフィルム、及びハイドロフォーミングされた熱可塑性フィルムなどのポリマー材料;多孔質発泡体;網状発泡体;網状熱可組成フィルム;並びに熱可塑性スクリム、などの多種多様な材料から製造され得る。好適な織布及び不織布材料は、天然繊維例えば、木質繊維若しくは綿繊維、合成繊維例えば、ポリエステル繊維、ポリプロピレン繊維、若しくはポリエチレン繊維などのポリマー繊維、又は天然繊維と合成繊維との組み合わせからなるものでよい。トップシートが、不織布ウェブを含む場合、ウェブは、多くの既知の手法により製造され得る。例えば、ウェブは、スパンボンド、スパンレースカードspunlacecarded、ウェットレイド、ウェットレイド、メルトブローン、水流交絡、ハイドロフォーミング、油圧開口されていてもよく、これらの組み合わせ等が行われていてもよい。織布材料からなるか又は不織布材料からなるかを問わず、トップシートは、以下に更に説明するように、プロトン供与活性剤を含むスキンケア組成物を含むのが好ましい。バックシートは、液体例えば、経血及び/又は尿に不透過性であり、好ましくは薄いプラスチックフィルムを含むが、その他の可撓性の液体不透過性材料を使用することも可能である。本明細書で使用するとき、用語可撓性は、順応性があり、人間の体の一般的な形状及び輪郭に容易に適合する材料を意味する。バックシートは、吸収性コアに吸収、保持された排泄物によってベッドシーツ、パンツ、パジャマ及び下着といった吸収性用品に接触する用品が汚れることを防止するものである。したがって、バックシートは、織布又は不織布材料、高分子フィルム、例えばポリエチレン若しくはポリプロピレンの熱可塑性フィルム、又は複合材料、例えばフィルムコーティングされた不織布材料を含んでもよい。好適なバックシートは、約0.012mm0.5ミル~約0.051mm2.0ミルの厚さを有するポリエチレンフィルムである。代表的なポリエチレンフィルムとしては、ClopayCorporationofCincinnati,OhioよりP18-1401の表記で、またTredegarFilmProductsよりXP-39385の表記で製造されるものがある。バックシートは、好ましくは、より布地様の外観をもたらすようにエンボス加工及び/又はマット仕上げmattefinishedが施される。更に、バックシートは、蒸気を吸収性コアから逃がし即ち、バックシートは通気性である、尚且つ排出物がバックシートを通過するのを防ぐことができる。バックシートの寸法は、吸収性コアの寸法及び選択される厳密な吸収性物品の設計により決定される。バックシート及びトップシートはそれぞれ吸収性コアの衣類に面する表面及び身体に面する表面に接して位置付けられる。吸収性コアは、取り付け手段として知られる任意の方法、例えば当該技術分野において周知の方法で、トップシート、バックシート、又はそれら両方と接合されるのが好ましい。しかしながら、吸収性コア全体の一部が、トップシート、バックシート、又はその両方に取り付けられていない吸収性物品の実施形態も想定される。例えば、バックシート及び/又はトップシートは、接着剤の均一な連続層、パターン化された接着剤の層、又はパターン化された接着剤の配列によって、吸収性コアに対して又は相互に、固定され得る。要件を満たすと考えられる接着剤は、H.B.FullerCompanyofSt.Paul,Minn.によって、HL-1258又はH-2031の名称で製造されている。取り付け手段は、米国特許第4,573,986号Minetolaらに開示されているもののような繊維状接着剤の開放パターンの網目を含むのが好ましく、当該特許は参照により本明細書に組み込まれる。開放パターンの繊維の網目の代表的な取り付け手段は、米国特許第3,911,173号Sprague,Jr.、同第4,785,996号Zwiekerら、及び同第4,842,666号Wereniczに示される装置及び方法で説明されているような、螺旋パターンに渦状に巻かれた接着剤繊維のいくつかの線を含む。これらの特許はそれぞれ、参照することにより本明細書に組み込まれる。あるいは、取り付け手段は、熱接着、圧力接着、超音波接着、動的機械的接着、当該技術分野で既知の他の任意の好適な取り付け手段、又はこれらの取り付け手段の組み合わせを含んでもよい。使い捨て吸収性物品の構造に関する更なる詳細については、参照により本明細書に組み込まれる米国特許出願第2002/0147433号McOskarらを参照することができる。任意に、吸収性物品の液体分配及び吸収特性を改善するために、使い捨て吸収性物品は、液体分配層獲得物分配層としても知られるを更に含んでもよい。数多くのアプローチが提案されており、それらは、エンボス加工、コルゲーション、切断、又は折り畳みなどの方法によって一般に吸収性コアに導入され、またウィッキング層に導入されることもある溝部、貯蔵部、開口部等の使用を含む。例えば、米国特許第4,676,786号Nishino、米国特許第4,678,464号Holtman、米国特許第4,655,759号Romans-Hessら、米国特許第5,030,229号Yang、米国特許第3,769,978号DeNightら、米国特許第4,758,240号Glassman、米国特許第4,795,453号Wolfe、英国特許第2,017,505号Fitzgerald、及びPCT国際公開特許WO86/01378Kamstrup-Larsonを参照のこと。PCT国際公開特許WO91/11161では、吸収性製品の液体透過性不織布トップシートのコルゲーションが提案されている。米国特許第4,735,624号Mazarsは、粘性塊を形成するために互いに接合された親水性繊維から本質的になる吸収性材料で構成された吸収性パッドを含む使い捨ておむつを開示している。パッドは、枝分かれ部分を有するおむつのクロッチ領域では狭く、前側及び後側領域では広くなる。吸収性パッド内の液体の一方向への広がりを促進するためのプラスチック製網目材料の使用が、欧州特許第0174152Blに開示されている。吸収性物品内の液体を輸送することができる、麻状又はステープル状の複雑に成形されたある種の繊維の使用が、欧州特許出願E.P.A.第0391814A2号Phillipsら、及びPCT国際公開特許WO91/12949Thompson表面積と質量との比が極端に大きい繊維又はシートを開示している、並びにE.P.A.第493728Al号切り欠き角度ccが180’-未満である切り欠きのある繊維を開示しており、0は液体と繊維の接触角であるに開示されている。米国特許第4,798,604Carterは、吸収性デバイスにおいて身体に接触する表面、即ち、トップシートを形成するために使用することができる、開口部を備えかつ隆起領域のパターンを含む凹凸があるポリマーフィルムを開示している。PCT国際公開特許WO95/00093では、吸収性物品の液体分配層としてのフィルムも提案されており、液体分配ストリップが吸収性ストリップと共に使用される。液体分配ストリップは吸収性ストリップよりも短くかつ幅広である。2つのストリップは、吸収性物品例えば、生理用ナプキンのトップシートと吸収性コアとの間に位置決めされる。液体分配ストリップは、開口され得る、代替実施形態ではトラフを有する、ポリエチレンフィルムであり得る。フランス特許第2,082,526号では、おむつ又はタンポンは、吸収性パッドに入れられた不織布のプリーツシートであるドレーンを備えている。米国特許第5,728,446号Johnstonらは、複数の一次要溝を備えた少なくとも1つの微細構造化親水性表面を有する熱可塑性フィルムを含む液体管理フィルムを開示している。一次溝は、それぞれが少なくとも1つの切欠きを形成する少なくとも2つの二次溝を有し、これら切欠きは略平行であり、かつ二次ピークによって分離される。米国特許第5,514,120号Johnstonらは、任意の液体透過性トップシートと、任意のバックシートと、トップシートとバックシートとの間に位置付けられる吸収性コアと、少なくとも1つの液体管理部材とを含む吸収性物品を記載しており、該液体管理部材は、液体の一方向への広がりを促進する少なくとも1つの微細構造支持親水性表面を有するフィルムを含み、液体管理部材とコアとは接触している。米国特許第4,824,718号Hwangは、ガタつきがなくrattlefree、液体不透過性で、蒸気透過性の微小多孔性ポリマーフィルムを有する、おむつ又は女性用衛生製品といった使い捨て物品、及び該使い捨て物品の製造方法を記載しており、該フィルムは、そこを通って延びる通路を画定する孔を有し、該通路はガタつきを低減する付加物質で部分的に充填される。上述の参照文献のそれぞれは、参照により本明細書に組み込まれる。これら及び他の液体分配フィルムは、使い捨て吸収性製品の分野において既知であり、本明細書に開示される物品に組み込まれることができる。本発明の吸収性物品は不快臭を有意に低減することも見出されており、したがって、ミラビリス変形菌による尿からアンモニアへの変換などによって生成される臭気が存在する場合が多い拭き取り用品又は使い捨て吸収性衣類に有用である。長時間接触状態にある場合、抗菌性物品を使用して皮膚上の菌性活動を低減することができる。吸収性物品は、吸収性繊維性材料として、若しくは吸収性材料中の添加繊維として、又は吸収性材料に近接するカバーウェブ若しくはフィルムとして、あるいは皮膚に接触しているカバーウェブとして使用することができる。これらの使用には、おむつのためのトップシート、ベッドパッド又は女性用パッドが挙げられる。こうした用途では、抗菌性物品はスパンボンドウェブ又は同様の不織布から形成され、身体接触環境で使用され得る。この場合、装填レベルは、長期間にわたって細菌を殺す又はその成育を阻害するために十分であるべきである。抗菌性物品は、吸収性コアの中で又はそれに近接して使用されるとき、臭気の生成を阻害するために細菌を殺すため、比較的高い装填レベルの抗菌組成物を有することができる。所与の使用環境での抗菌活性のレベルは、抗菌剤の重量百分率、並びに界面活性剤及び湿潤剤のような追加的な成分の存在及び重量百分率など、最終組成物に関連する。抗菌剤の放出速度は、担体中の脂肪族アルコール及びポリアルキレンオキシポリマーの相対的な量、並びに抗菌剤の濃度、担体中での溶解度、及び使用温度によって主に制御される。担体中の脂肪族アルコールの量を増加させることにより、抗菌剤の放出を遅らせて拡大された抗菌活性を提供することができる。担体中の脂肪族アルコールの量を減少させることにより、抗菌剤の放出速度を高めることができる。放出速度は、使い捨て吸収性物品の意図される最終用途に基づいて制御又は設計され得る。抗菌活性のレベルは、使い捨て吸収性物品中に存在する抗菌性組成物及び抗菌剤の量、並びに、どこで及びどのようにこの材料が使い捨て物品に組み込まれるかにも関連する。抗菌活性のレベルに影響を与える可能性がある追加的側面は、使い捨て吸収性物品内のコーティングされた構成要素基材の総表面積である。したがって、使い捨て吸収性物品内において所与の重量で抗菌活性を増強するための一つの方法は、不織布又は繊維基材をコーティングすることであり、ひいては単位重量当たりの表面積を大きくすることである。抗菌性組成物からの抗菌剤の放出速度は、可塑剤、界面活性剤、促進剤、保湿剤、湿潤剤、並びに他の成分を組み込むことの影響を受ける場合がある。好適な保湿剤及び/又は湿潤剤としては、低分子量のポリプロピレングリコール及びポリエチレングリコールなどの多価アルコールを挙げることができる。好ましい実施形態では、本発明の物品は、使用まで乾燥維持される。乾燥は、存在し得る抗菌性組成物を担体の溶出から保護する。存在する水分の量は好ましくは少ない。パッケージ化された物品中の使用に先立っての水の量は、典型的には10重量未満、好ましくは8重量未満、通常は5重量未満である。湿った環境において物品が水分を吸収しないように保護するパッケージ化を使用することができる。例えば、物品は、ポリオレフィン、ポリエステル例えば、ポリエチレンテレフタレート、ポリエチレンナフタレート等、フルオロポリマー例えば、AlliedSignalMorristown,PAから入手可能なAclar、PVDC、PVC、セラミックバリア被覆フィルム、並びにこれらの積層体及びブレンドの、保護被膜でパッケージ化されてもよい。一般に、生理用ナプキン、成人用失禁用パッド、おむつ等のための従来の製造ラインと同様の自動化装置を使用することができるが、使い捨て吸収性物品を製造するために僅かな変更が加えられる。生産機械の完全な再構成を必要とせずに、製造ラインの様々な単位操作を移動させる及び他のモジュールと交換することができる、モジュラー方式が特に好ましい。フラッフパルプを使用する場合には、製造ラインは、粉砕繊維を作るためのハンマミルを含むことができる、又はエアレイドウェブ、機械的に柔らかくしたパルプシート、ティッシュウェブ等などのロール形態の吸収性材料を提供することができる。同様に、吸収性物品の不織布又はフィルム構成要素、例えば、不織布トップシート及びフィルムバックシートもまた、通常はロール形態で提供される。ロール形態の物品は、巻き出され、かつ、打抜、スリッタ、又は水噴流などの方法を用いて切断して成形され、また、典型的には接着スプレーによってもたらされる選択領域におけるオンライン接合で互いに適切な関係で取り付けられた構成要素は、超音波ホーン又は加熱したエンボス加工要素、あるいは当該技術分野において既知のその他の結合手段と接触する。構成要素は、ある工程から別の工程へとエンドレスベルトの上を移動することができる。例えば、吸収性物品のトップシートとなる不織布のウェブは、ロールの形態で提供され、巻き出され、製造ラインの機械方向に連続様式で導かれることができる。同時に、エアレイドなどの吸収性材料のウェブは、ロールの形態で提供され、巻き出され、製造ラインの機械方向に連続様式で単位操作まで導かれ、そこでこのウェブの個々の片を切断し、この個々の片を、最終吸収性物品の吸収性コアとなるように、連続したトップシートの上に機械方向に離間した様式で配置する。同様に、流体不透過性ウェブ、例えばフィルム、通気性フィルム、又はこうしたフィルムと不織布ウェブの積層体は、ロールの形態で提供され、巻き出され、製造ラインの機械方向に導かれ、トップシートと流体不透過性バックシート材料との間に吸収剤を挟むため、吸収性材料の個々の片及びトップシート材料の上に連続様式で配置される。これら構成要素は、連続した長さの複合材料を得るために、既知の方法、例えば、接着剤結合、音波接着、熱及び圧力を用いる結合、又は他の好適な手段を用いて互いに対して取り付けられ得、次にこの複合材料は、パッケージングするために個別の吸収性物品に切断される。図1は、本発明の使い捨て吸収性物品を製造するための基本プロセスの概略を示す。図1では、バックシート111のロールが提供され、巻き出され、及び生産機械の機械方向に導かれ、吸収性ウェブ112のロールが提供され、巻き出され、及び生産機械の機械方向に単位操作120まで導かれ、そこでこの吸収性ウェブを個々の片112aに切断し、これらをバックシートの上に離間構成で配置して取り付ける。更に図1に示されているのは、巻き出され、生産機械の機械方向に導かれ、吸収性材料及びバックシートに取り付けられるトップシート114のロールである。これら構成要素を取り付けるための手段は図1に示されていないが、接着剤結合、音波接着、熱及び圧力による結合、並びにその他の既知の結合方法、又はこうした方法の組み合わせを挙げることができる。図1には、使い捨て吸収性物品の所望の構成要素上に抗菌コーティングを提供するための塗布器116a~116eの想定される代替的配置が示されている。このように、塗布器116aは、バックシート材料111のロールから巻き出されるバックシート材料の身体に面する表面上に抗菌コーティングを塗布するように配置される。用いられる塗布の厳密な種類に応じて、このコーティングは、ストライプ、又は連続若しくは不連続層の形態であり得る。例えば、ストライプが所望である場合、当該技術分野において周知のスロットタイプの塗布器を使用することができる。代わりに、同様に当該技術分野において周知のスプレータイプの塗布器を使用する場合、コーティングは、特定の塗布器の設定及び塗布重量に応じて、連続又は不連続コーティングの形態であり得る。スロットタイプの塗布器及びスプレータイプの塗布器のいずれの場合にも、図3A~図3Fに示される実施形態のそれぞれに関し、コーティングは機械方向に不連続に提供され得る。図1では、塗布器116bが、吸収性ウェブが吸収性材料112のロールから巻き出されると、吸収性ウェブの衣類に面する表面に抗菌コーティングを塗布するように、位置付けられて示されている。塗布器116cは、吸収性ウェブが吸収性材料112のロールから巻き出されると、吸収性材料の身体に面する表面に抗菌コーティングを塗布するように位置付けられる。塗布器116dは、トップシートがトップシート材料114のロールから巻き出されると、トップシートの衣類に面する表面に抗菌コーティングを塗布するように位置付けられて示されている。塗布器116eは、吸収性ウェブ112aの個々の片の身体に面する側に抗菌コーティングを塗布するように位置付けられて示されている。本発明の使い捨て吸収性物品内の抗菌コーティングの配置は、図1に例示されている抗菌コーティングのための塗布器116a~116eの様々な位置の中から選択することによって決定され得る。使い捨て吸収性物品内の2箇所以上の位置に抗菌コーティングを塗布するのが望ましいということも想定され、これは、2つ以上の塗布器及び1つの塗布器の位置を利用することにより達成することができる。図1において、使い捨て吸収性物品製造の最終工程は、組み合わされたウェブから個々の物品を切断することと、122で示される単位操作の中でこれら物品をパッケージングすること、とを含む。図2は、バックシート11、トップシート14、吸収性コア12、及び獲得物分配層13を備える代表的な使い捨て物品10を、表面を一部切り取って示しており、抗菌コーティング15は、所定のパターンを有する吸収性コア12上のコーティングとして示されている。使い捨て物品上のコーティングの種々の実施形態の断面が図3A~図3Fに示されている。図3A~図3Fの実施形態の相違は、物品内の抗菌コーティングの配置である。図3A~図3Fにおいて、パッドの形態の使い捨て吸収性物品10は、トップシート14と、バックシート11と、吸収性コア12と、獲得物分配層13とを含み、抗菌コーティング15は、物品の様々な構成要素の表面上に示されている。図3Aは、代表的な使い捨て物品を、例えば図2の線A-Aに沿った断面で示し、抗菌コーティング15は、バックシート11の身体に面する表面にコーティングされたパターン例示のストライプなどの形態である。図3Bは、抗菌コーティング15が吸収性コア12の衣類に面する表面にコーティングされた層の形態である、本発明の代替の代表的な使い捨て吸収性物品を断面で示す。かかる層は、連続的図示であることができ、又は、スプレーコーティング塗布で達成され得る不連続コーティングを含むことができる。図3Cは、抗菌コーティング15が吸収性コア12の身体に面する表面上に担持されており、抗菌コーティングが、吸収性コア12の身体に面する表面上の連続図示又は不連続層である、本発明の代替の代表的な使い捨て吸収性物品を断面で示す。図3Dは、抗菌コーティング15が獲得物分配層13の衣類に面する表面上に担持されており、抗菌コーティング15がパターン例示のストライプなどの形態である、本発明の代替の代表的な使い捨て吸収性物品を示す。図3Eは、抗菌コーティング15が獲得物分配層13の身体に面する表面上に配置され、抗菌コーティング15がパターン例示のストライプなどの形態である、本発明の代替の代表的な使い捨て吸収性物品を示す。図3Fは、抗菌コーティング15がトップシート14の衣類に面する表面上に担持され、抗菌コーティングがパターン例示のストライプなどの形態である、本発明の代替の代表的な使い捨て吸収性物品を示す。図の実施形態のそれぞれに関し、抗菌コーティングは目立たない層として示されている。この層は、パターン化されていてもよく、又はパターン化されていなくてもよく、使い捨て吸収性物品の選択された構成要素の全体又は一部をコーティングしていてもよい。1つ以上の構成要素がコーティングされてもよい。多孔質又は微小多孔性である構成要素の基材では、抗菌性組成物は、基材の空洞に完全に又は部分的に浸透し得ることが理解されるであろう。使い捨て物品は視覚的インジケータを更に含んでもよく、該視覚的インジケータは、物品の1つ以上の構成要素と一体に形成されてもよく、又は、例えば、使い捨て物品のトップシート、バックシート、吸収性材料、又はその他の構成要素の表面を含む物品の1つ以上の構成要素に結合される、ないしは別の方法で添着される、別個の物品であってもよい。いくつかの実施形態では、視覚的インジケータは抗菌性組成物の成分であり、物品の1つ以上の表面にコーティングされてもよい。前述の通り、水、尿、溶存酸素、イオン鉄、カルシウム、マグネシウム、亜鉛、ナトリウム、塩化物、プロトン、水酸化物、及びこれらの組み合わせが挙げられるが、これらに限定されない、グルコースなどの糖、酵素、尿及び/又は糞便中の生体物質、並びにこれらの組み合わせなど特定の化合物の有無;細菌など微生物動植物;水、尿などの化合物若しくは組成物の何らかの閾値;並びにこれらの組み合わせに反応して可視変化をもたらす任意のインジケータを、使い捨て物品の視覚的インジケータ成分に含ませることができる。視覚的インジケータの実施形態としては、色、色彩強度を変化させるもの、又は無色と有色との間、若しくは透明、半透明、及び不透明の間で変化を起こすものが挙げられる。特に、色変化をもたらす色又は水分インジケータを含むことができる。おむつが濡れたことを示すための多くの異なる組成物又は構成方法が提案されている。例えば、Mrozらに付与された米国特許第4,231,370号は、接着剤に分散される固体混合物であるpH変化/色変化湿り度インジケータを開示している。Timmonsらに付与された米国特許第4,022,211号は、おむつが乾燥しているときには可視であるが、おむつが濡れると見えなくなる、水溶性着色剤を開示している。Summersに付与された米国特許第3,952,746号は、おむつの吸収性領域上に取り付けられる湿度試験紙の使用を開示している。Powellに付与された米国特許第4,327,731号は、湿り検出器として用いる水分活性化酵素系及び色原体又は色素産生剤を開示している。Wangに付与された米国特許第3,759,261号、及びFelfoldiに付与された米国特許第4,192,311号は、介在層が濡れると可視になる隠れたカラー層を開示している。米国特許第4,931,051号Castelloは、透水性膜に塗布され、吸収性パッドを外部から観察すると見える、水和性塩の混合物を含む湿り度インジケータを記載している。米国特許出願第2010/0262100号Kloftaは、安定剤と、着色剤と、及びマトリックスとを含む湿り度インジケータ組成物を記載している。米国特許出願第2009/0326494号Uchidaらは、熱溶融する湿り度インジケータ組成物が上部に塗布された吸収性物品を記載しており、このインジケータ組成物は、体液と接触すると色を変え、かつ、apH7では実質的に無色であり、酸性環境下で発色するpHインジケータと、b界面活性剤と、cポリアルキレングリコールと、dカルボキシル基を有するポリマーと、e成分b及びd以外の酸性物質と、を含む。本発明は、例示的なものであり、本発明の範囲を制限することを意図しない以下の実施例により、更に明らかになるであろう。試験方法人工尿中での臭気テスト試験接種材料を作るために、トリプシンソイ中で培養されたミラビリス変形菌ATCC番号14153の一晩培養物を、5v/vトリプシンソイブロスTSB、Becton,DickinsonandCompanyFranklinLakes,NJを含有する濾過無菌化人工尿Sarangapanietal.,J.BiomedicalMat.Research29:1185に従って調製で1:50,000に希釈した。試験材料を滅菌済みの100mLPyrex瓶に入れ、試験材料が接種材料によって飽和しないように植菌した。特に記載のない限り、個人衛生物品から切り取られた直径1インチ2.54cmのコアに3mLの接種材料を加えた。瓶を密封し、37°Cで24時間培養した。培養後、1~4人の人々に、鼻の下でこれら瓶を少しだけ開け、サンプルをアンモニア臭気に関して評価するように求めた。アンモニア試験ストリップpHydrionを使用し、サンプルのアンモニア濃度ppmを指示通り判断した。人工経血中での臭気テスト試験接種材料を作るために、緑膿菌ATCC番号9027の一晩培養物を、BrainHeartInfusion培地BHI、Becton,DickinsonandCompany,FranklinLakes,NJから中の40v/v羊血脱線維素、PMLMicrobiologicalsで1:50,000に希釈した。試験材料を滅菌済みの100mLPyrex瓶に入れ、試験材料が接種材料によって飽和しないように植菌した。特に記載のない限り、個人衛生物品から切り取られた直径1インチ2.54cmのコアに3mLの接種材料を加えた。瓶を密封し、37°Cで24時間培養した。培養後、1~4人の人々に、鼻の下でこれら瓶を少しだけ開け、サンプルを悪臭に関して評価するように求めた。抗菌活性試験日本工業規格JISL1902を用いてサンプルの抗菌活性を評価したが、以下の変更があった。サンプルの寸法はJISL1902に示されている通りの0.4gではなかった。各試験材料のサンプルサイズを記録し、0.2mL接種材料の添加でサンプルがほぼ完全に濡れるようにサンプルサイズを選択した。JISL1902を用いて評価する前に、サンプルを滅菌しなかった。生理的食塩水の代わりにD/E中和培養液Becton,Dickinson,andCompany,FranklinLakes,NJを使用してシェイクアウトした。NutrientB寒天培養の代わりにAerobiccountPETRIFILM3MSt.Paul,MNからを使用して細菌を平板培養した。抗菌活性を定量化するために、増殖値F及び静菌活性値SをJISL1902に記載の通りに計算した。粘度試験TAInstrumentsNewCastle,DE製の応力/ひずみレオメーター、モデルAR2000を用いて粘度測定値を得た。取付具は、下部板がペルチェヒーターで温度制御される一組の40mm平行板であった。試験サンプル約1.9gを下部板の上にセットし、2つの板の間の隙間が1.5mmになるように上部板を下げた。サンプルを最初に溶融し、90°Cで平衡化した後50°Cに下げて分析を開始した。温度50°Cで開始し、次の条件下で小振幅振動変形を実施した:周波数1Hz、ひずみ振幅1、10°Cきざみで50~100°Cの温度掃引。収集及び報告されたデータは、温度の関数°Cとしてのセンチポアズ単位の複素粘度ηであった。材料サリチル酸SA、Mallinckrodt,Philipsburg,NJより入手可能PEG3350、ポリエチレングリコール、DowChemical,Baton,WAより入手可能セチルアルコールCA、ProctorGamble,NewMitford,CTより入手可能Cis-13-Docosenol、TokyoChemicalIndustryAmerica,Portland,ORより入手可能1-Eicosanol、TokyoChemicalIndustryAmerica,Portland,ORより入手可能クエン酸、AlfaAesar,WardHill,MAより入手可能アジピン酸、SpectrumChemicals,Gardena,CAより入手可能5-クロロサリチル酸、AlfaAesar,WardHill,MAより入手可能サンプル調製溶融加工可能な抗菌性組成物の調製表に示される成分を使用して抗菌性組成物を調製した。個々の成分を計量し、適切なサイズの試験管に加えたバッチサイズは約1gであった。試験管を90°Cの温度のオイルバスに部分的に浸漬させて加熱した。組成物の全てはこの温度の溶融状態で均質であった。抗菌コーティングされた不織布基材の調製手によるコーティング試験のために不織布基材の小さいサンプルに抗菌性組成物を以下の手順で手でコーティングした。コーティング法は、ホットプレートの上に装着された4インチ10.2cm×8インチ20.3cmのガラス板に巻き付けられたアルミホイルに溶融組成物をコーティングすることを含んだ。ホットプレートは、コーティングされる組成物がホイル上で溶融したままとなるように、アルミホイルの表面温度が約75°Cになるように設定された。アルミホイル上のコーティングは、基材の試験片より大きな面積で行われた。このコーティングは小さな塗装用はけを使用して行われた。次に、不織布基材Kimberly-ClarkCorporationRoswell,GAから入手可能なWypallL30ティッシュの4インチ10.2cm×6インチ15.2cm片をアルミホイル上のコーティングされた溶融組成物の上に置き、コーティングされたアルミホイルに数秒間手で軽く押しつけ、組成物の一部を基材に付着させた。次に、基材片をホイルから取り外して冷却した。基材片の自重とコーティング後の重量とを比較して、この手順で基材に付着した抗菌性組成物の重量を決定した。スプレー塗布器スプレー塗布器を使用して組成物をコーティングすることにより追加サンプルを調製した。これらサンプルは、塗布される数キログラムの組成物を、温度70°Cに設定されたタンク型溶解装置Sシリーズ溶融装置、型番S5N2ZES1-FMG-V5.32S、IllinoisToolWorks,Inc.Glenview,ILより入手可能に入れることによって調製された。組成物が完全に溶融したら、この溶融物を加熱されたホースを通してダイ温度70°C及び空気温度70°Cに設定されたスプレーヘッドモデルUA6UMR8D06、S/N:DV05003311、NordsonCorporationWestlake,OHより入手可能までポンプで送って溶融組成物のスプレーを生成し、このスプレーをノズルの下で連続的に移動している不織布基材ハードロールペーパータオル、Kimberly-ClarkCorporationRoswell,GAより入手可能上へと下向きに方向付けた。ノズルの先端と基材との間の距離は3インチ7.6cmであった。不織布基材ウェブの直線速度は、約50g/m2gsmのコーティング重量を得るように調整された。かかるコーティング試験用の十分な量の材料を調製するため、該成分を10リットルのガラス容器に投入し、溶融組成物が均質に見えるまで約25分加熱及び機械的に撹拌して、いくつかの組成物の7.5kgバッチを調製した。次に、溶融組成物をアルミ製の鍋に厚さ約5mmまで流し込み、冷却して固化させた。固化したら、アルミ製の鍋の中の固化スラブのXY方向に、1cm2~約3cm2の破片となるようにこの材料を砕いた。パッドの調製抗菌性組成物が女性用衛生パッド、使い捨て乳幼児用おむつ、及び成人失禁用吸収性物品などの吸収性物品の臭気を阻止する能力を判定するために、パッドサンプルを以下の通りに調製した。上記のように、不織布基材を本発明の抗菌性組成物でコーティングした。市販の女性用衛生パッドAlwaysMaxi、ProcterGambleCoCincinnati,OHより入手可能を入手し、物品の直径1インチ2.54cmの円形片をパッドから打ち抜いた。上記のように調製されたコーティング不織布基材からも直径1インチ2.54cmの円形片を打ち抜いた。次に、上述のように、臭気テストのため、コーティング不織布基材の2つの円形片を女性用衛生パッドの円形片に挿入した。試験する各サンプルに関し、コーティング不織布基材の一片を、打ち抜かれたパッドのおおよそ上部即ち、トップシートの下でおおよそ底部即ち、トップシートの上に配置した。対照実施例1~3及び実施例1a~14前述のようにパッドサンプルを調製して人工尿臭気テストを行った。これらの実施例では、抗菌性組成物は手で不織布基材にコーティングされた。SAの量は4重量~20重量であり、PEG3350:CA担体の比は2:1又は1:1のいずれかであった。未修正のパッドのいくつかのサンプルも対照として試験した。抗菌コーティング組成物及び臭気テスト1の結果を表1に示す。対照実施例4及び実施例15a~15c上述のスプレー塗布方法により抗菌性組成物を不織布基材上にコーティングしたこと以外は、上述の実施例3a~3eと同様にパッドサンプルを調製し、人工尿臭気テストを行った。未修正のパッドのサンプルも対照として試験した。結果を表2に示す。実施例16~28SAの他に有機酸を使用して抗菌コーティングを調製した。上述の通り、サンプルを調製して人工尿臭気テストを行った。有機酸の量は8重量又は20重量のいずれかであり、PEG3350:CA担体比は2:1又は1:1のいずれかであった。抗菌コーティングの配合及び臭気テストの結果を表3に示す。実施例29a~30bCAの代わりに長鎖C-20及びC-22脂肪族アルコールとPEG3350とを組み合わせて担体として使用して、抗菌コーティングを調製した。SAの量は8重量であり、PEG3350:疎水性担体比は2:1であった。抗菌コーティングの配合及び臭気テストの結果を表4に示す。対照実施例5及び6、並びに実施例31a~32c実施例3で使用したものと同じ抗菌性組成物を調製し、上述の通りパッドサンプルを調製した。3mL及び5mL接種材料を使用し、上述の人工経血試験によりこれらサンプルを臭気制御性能に関して評価した。結果を表5に示す。実施例33~36実施例3で使用したものと同じ抗菌性組成物を調製し、上述の通りパッドサンプルを調製した。パッドサンプルの調製で使用した不織布基材上の抗菌コーティングの重量は、実施例33及び35で10gsm、実施例34及び36で50gsmであった。上述の抗菌活性試験法を用いてパッドサンプルの抗菌活性を判定した。黄色ブドウ球菌ATCC6538に関する試験結果を表6に示す。肺炎桿菌ATCC4352に関する試験結果を表7に示す。実施例37~41スプレー塗布器を使用する抗菌性組成物の加工可能性を判定するために実験を行った。上記配合の様々な分子量のPEG成分を評価したこと8000又は8K;12000又は12K、あるいは少量の高分子量PEG400000又は400Kを上記配合に加えたことを除き、実施例3に関して記載されたものと同様の組成物を調製した。評価した組成物を表8に示す。前述の粘度試験により組成物の粘度測定値を得た。結果を表9に示す。不織布基材上にスプレーされる組成物の能力を、上述のスプレー塗布手順を用いて調べた。粘度が増加するにつれて加工可能性が改善されることが認められた。高粘度組成物は、基材上にスプレーされる能力を改善する凝集繊維の形成を可能にした。高粘度組成物によりダイキャビティ内の静圧も改善され、全ノズルにわたって均一なコーティングが生成された。反対に、低粘度組成物は、エアロゾル化する又は周囲領域を汚染する傾向がある液滴を生成した。低粘度化合物はダイ内に背圧を提供することができず、液体はダイを通る最も抵抗の少ない経路をたどって基材上に誘導され、基材上に一様でないコーティングを生成した。実施例42~44以下の実施例では、抗菌剤サリチル酸の放出速度について研究した。示される組成物の50gsmコーティングを有する4×610.2cm×15.2cmWypallL30の中心部から、37.6cmの円を切断した。サンプル中のサリチル酸の最初の量は0.0182gであった。75gの蒸留水の入った円筒形のガラス製の容器にサンプルを入れた。5分後に、コーティングされたサンプルを取り出し、フェノールフタレインインジケータを含有する0.1NNaOHで水を滴定し、溶液中のサリチル酸の量を決定した。全部で5試料のためにサンプルを5分毎に75gの新しい脱イオン水に移した。結果を表10に示す。92セチルアルコール組成物中のサリチル酸の20が最初の5分以内に放出される。92PEG3350組成物中のサリチル酸の51が最初の5分以内に放出される。50gsmコーティング並びに1及び20SAでは、0.6~19mg/分放出を得ることができる。実施例45色変化インジケータと、不織布シートにコーティングされた抗菌性組成物とを含有する使い捨て物品の性能を評価した。pH指示紙pHcolorindicatingpaperEMDChemicalsGibbstown,NJより商品名COLORpHASTpH4.0~7.0で入手可能の小さなストリップを色変化インジケータとして使用した。SA8重量及びPEGMW=8000:CA担体2:1重量比を含有する抗菌性組成物を50gsmでコーティングした不織布シートWypallL30ティッシュの小片を、女性用衛生パッドKimberlyClarkCorporationDallas,TXから商品名KOTEXOVERNIGHTMAXIWITHWINGSで入手可能の吸収性コアと獲得物分配層ADLとの間に挿入した。pH指示紙の小さなストリップを、挿入した不織布シートの上に直接置いた即ち、コーティングされた不織布シートとADLとの間に置いた。コーティングされたシートと同じ方法で、コーティングされていない不織布シート片を、pH指示紙のストリップをその上に置いた状態でパッドの別の位置に挿入した。コーティングされていないシートは実験対照とされた。水を、パッドのpH指示ストリップが置かれた領域を飽和するのに十分な量で、パッドのトップシートに適用した。液体を分配しかつ着用中に生じる圧縮を擬態するために、最低限の手の圧力をパッドのトップシートに加えた。数分後、抗菌性組成物でコーティングされたティッシュの上に位置決めされたpH指示紙の色は、緑からオレンジに変化した。コーティングされていないティッシュの上に位置決めされたpH指示紙は、元の緑色のままであった。色変化は、パッドのトップシートを通して見ると明確に視認でき、抗菌性組成物のSA成分が、適用された流体中に放出されたことの肯定的な徴候を提供した。コーティングされていないティッシュの追加片をコーティングされたティッシュとpH指示紙との間に配置した構成でも、同じ色変化の結果が観察された。以下の実施形態によって本発明を更に説明する。1.a脂肪族アルコール及びポリアルキレンオキシポリマーを含む担体とb抗菌剤と、を含む抗菌性組成物。2.50°C以上の融点を有する、実施形態1に記載の抗菌性組成物3.前記抗菌剤が、α-ヒドロキシ酸及びβ-ヒドロキシ酸から選択される抗菌性有機酸である、実施形態1又は2に記載の抗菌性組成物。4.前記抗菌性酸が、安息香酸及びヒドロキシ安息香酸から選択される、請求項3に記載の抗菌性組成物。5.前記組成物の総量に対し、1重量~20重量の前記抗菌剤を含む、実施形態1~5のいずれか1つに記載の抗菌性組成物。6.前記α-ヒドロキシ酸が、乳酸、リンゴ酸、クエン酸、2-ヒドロキシブタン酸、3-ヒドロキシブタン酸、マンデル酸、グルコン酸、グリコール酸、酒石酸、α-ヒドロキシエタン酸、アスコルビン酸、α-ヒドロキシオクタン酸、ヒドロキシカプリル酸、及びサリチル酸から選択される、実施形態3に記載の抗菌性組成物。7.前記β-ヒドロキシ酸が、サリチル酸、β-ヒドロキシブタン酸、トロパ酸、及びトレトカン酸選択される、実施形態3に記載の抗菌性組成物。8.界面活性剤を更に含む、実施形態1~7のいずれか1つに記載の抗菌性組成物。9.ポリアルキレンオキシポリマーがポリエチレンオキシポリマーである、実施形態1~8のいずれか1つに記載の抗菌性組成物。10.ポリアルキレンオキシポリマーが、少なくとも50°Cの融点を有する、実施形態1~9のいずれか1つに記載の抗菌性組成物。11.前記脂肪族アルコールがC14~C22脂肪族アルコールである、実施形態1~10のいずれか1つに記載の抗菌性組成物。12.前記脂肪族アルコールが、少なくとも50°Cの融点を有する、実施形態1~11のいずれか1つに記載の抗菌性組成物。13.a脂肪族アルコールとポリアルキレンオキシポリマーとを含む80重量~99重量の担体であって、前記脂肪族アルコールは、前記担体の少なくとも10重量を構成する、担体と、b前記組成物の総重量を基準として1重量~20重量の抗菌剤と、を含む、実施形態1~12のいずれか1つに記載の抗菌性組成物。14.a脂肪族アルコールとポリアルキレンオキシポリマーとを含む90重量~95重量の親水性担体であって、前記脂肪族アルコールは、前記親水性担体の少なくとも20重量を構成する、担体と、b前記組成物の総重量を基準として5重量~10重量の抗菌剤と、を含む、実施形態13に記載の抗菌性組成物。15.溶解温度を上回る温度において均質溶液である、実施形態1~14のいずれか1つに記載の組成物。16.1重量未満の前記脂肪族アルコールのエステルを含む、実施形態1~15のいずれか1つに記載の組成物。17.前記抗菌性酸が次式:式中、R1及びR2はそれぞれ独立して、H又はC1~C8アルキル基、C6~C12アリール、又はC6~C12アラルキル若しくはアルカリル基であるのα-ヒドロキシ酸である、実施形態1~3、6、及び8~16のいずれか1つに記載の組成物。18.前記抗菌性酸が次式:式中、R3、R4、及びR5はそれぞれ独立して、H又はC1~C8アルキル基、C6~C12アリール、又はC6~C12アラルキル若しくはアルカリル基であり、R6はH、C1~C4アルキル又はハロゲンであるのものである、実施形態1~3、4、及び7~16のいずれか1つに記載の組成物。19.前記抗菌剤が次式:R7-CR82-COOH式中、R7及びR8はそれぞれ独立して、H又はC1~C4アルキル基、C6~C12アリール基、アリール基及びアルキル基の両方を含有するC6~C12基であり、R7及びR8は、所望により1個以上のカルボン酸基で置換されていてもよいの抗菌性酸である、実施形態1~18のいずれか1つに記載の組成物。20.前記担体が親水性である、実施形態1~19のいずれか1つに記載の抗菌性組成物。21.前記抗菌剤がフェノール化合物から選択される、実施形態1~20のいずれか1つに記載の抗菌性組成物。22.前記抗菌剤がビグアニド化合物から選択される、実施形態1~21のいずれか1つに記載の抗菌性組成物。23.水溶液中の前記抗菌剤の放出速度が、前記脂肪族アルコールと前記ポリアルキレンオキシポリマーの比を変えることにより変更され得る、実施形態1~22のいずれか1つに記載の抗菌性組成物。24.前記使い捨て物品の表面上に、実施形態1~23のいずれか1つに記載の抗菌性組成物のコーティングを含む、使い捨て吸収性物品。25.トップシートと、前記トップシートに結合されたバックシートと、前記トップシートと前記バックシートとの間に配置される吸収性材料と、前記トップシート、前記バックシート、前記吸収性材料、又は前記使い捨て物品の他の構成要素の表面のうちの少なくとも1つの表面上に配置される前記抗菌性組成物のコーティングと、を含む、実施形態24に記載の使い捨て吸収性物品。26.前記使い捨て吸収性物品が、織布、不織布、又はニットの拭き取り用品である、実施形態24~25のいずれか1つに記載の使い捨て吸収性物品。27.前記使い捨て吸収性物品が、使い捨て乳幼児用おむつ、生理用ナプキン、パンティライナー、及びタンポン、成人向け失禁用製品、パーソナルケア拭き取り用品、創傷包帯、包帯、及び家庭用拭き取り用品から選択される、実施形態24又は25のいずれか1つに記載の使い捨て吸収性物品。28.前記抗菌性組成物のコーティング重量が0.5~25g/平方メートルである、実施形態24~27のいずれか1つに記載の使い捨て吸収性物品。29.前記抗菌性組成物が溶融物から塗布される、実施形態24~28のいずれか1つに記載の使い捨て吸収性物品。30.前記溶融物の粘度が100~3000センチポアズである、実施形態29に記載の使い捨て吸収性物品。31.視覚的インジケータを更に含む、実施形態1~23のいずれか1つに記載の抗菌性組成物。32.前記視覚的インジケータが湿り度インジケータである、実施形態31に記載の抗菌性組成物。33.視覚的インジケータを更に含む、実施形態24~30のいずれか1つに記載の使い捨て物品。34.使い捨て物品を提供する工程と、実施形態1~23のいずれか1つに記載の抗菌性組成物を、該使い捨て物品の少なくとも1つの表面上にコーティングする工程と、を含む、抗菌コーティングを有する使い捨て物品の製造方法。"